Стекло
GLASS

Изобретение относится к технологии силикатов, а именно к производству стекол, которые могут быть использованы для изготовления изделий декоративно-художественного назначения.
2
2
3
2
2
2
3
Известно стекло, содержащее следующие компоненты, мас. %: SiO 62,0-66,0; BO 5,0-8,0; СаО 6,0-10,0; NaO 15,0-20,0; KO 2,0-3,0; FeO 0,5-1,0 [1].
Задачей изобретения является снижение температуры варки стекла.
2
2
3
2
2
2
2
3
2
2
Технический результат достигается тем, что стекло, включающее SiO, BO, СаО, KO, дополнительно содержит CeO, при следующем соотношении компонентов, мас. %: SiO 30,0-32,0; BO 42,0-44,0; СаО 2,0-3,0; KO 7,0-10,0; CeO 14,0-16,0.
В таблице приведены составы предложенного стекла.
Стекло может быть сварено в печах любой конструкции при температуре 1250±50°C. Изделия из стекла могут быть получены прессованием, литьем и другими методами.
Источники информации
1. RU 2006143384 А1, 2008.